(57)【要約】【課題】耐候性とシール性の両方に優れた目地用ガスケットを提供する。【解決手段】建築用外壁パネルＰ間の目地空間Ｇに嵌入され、当該目地空間Ｇをシールする目地用ガスケットであって、目地空間Ｇをシールする部分である基材部２をＥＰＤＭで形成し、外観部分である外装部３をオレフィン系又はスチレン系ＴＰＥで形成する。また、基材部２と外装部３を一体的に連続押出成形する。さらに、外装部３の外表面をアクリル樹脂、ＡＢＳ樹脂又はＡＥＳ樹脂で形成し、塗装を容易にした。【選択図】図１
2005090178.tif 000002
【特許請求の範囲】
【請求項１】
建築用外壁パネル間の目地空間に嵌入され、該目地空間をシールする目地用ガスケットであって、
前記目地空間をシールする部分である基材部をＥＰＤＭで形成し、外観部分である外装部を熱可塑性エラストマーで形成したことを特徴とする目地用ガスケット。
【請求項２】
前記熱可塑性エラストマーがオレフィン系熱可塑性エラストマー又はスチレン系熱可塑性エラストマーであることを特徴とする請求項１に記載の目地用ガスケット。
【請求項３】
前記基材部と外装部を一体的に連続押出成形したことを特徴とする請求項１又は２に記載の目地用ガスケット。
【請求項４】
建築用外壁パネル間の目地空間に嵌入され、該目地空間をシールする目地用ガスケットであって、
前記目地空間をシールする部分である基材部をＥＰＤＭで形成し、外観部分である外装部もＥＰＤＭで形成し、前記外装部の外表面にＴＰＥ層を０．２〜１ｍｍ被覆させたことを特徴とする目地用ガスケット。
【請求項５】
建築用外壁パネル間の目地空間に嵌入され、該目地空間をシールする目地用ガスケットであって、
前記目地空間をシールする部分である基材部をＥＰＤＭで形成し、外観部分である外装部の内表面をＥＰＤＭで形成し、外装部の外表面をアクリル樹脂、又はＡＢＳ樹脂、又はＡＥＳ樹脂で形成し、外装部の内表面と外表面との間に接着層ある中間層を形成したことを特徴とする目地用ガスケット。
【請求項６】
前記接着層である中間層がオレフィン系樹脂であることを特徴とする請求項５に記載の目地用ガスケット。
【請求項７】
前記オレフィン系樹脂がポリエチレンであることを特徴とする請求項６に記載の目地用ガスケット。
【請求項８】
前記外装部の外表面にクリアコートもしくは外壁と同色の塗装を施したことを特徴とする請求項１乃至７のうちいずれか一つに記載の目地用ガスケット。
【発明の詳細な説明】
【技術分野】
【０００１】
本発明は、建築用外壁パネル間の目地空間に嵌入され、その目地空間をシールする目地用ガスケットに関する。
【背景技術】
【０００２】
従来、図６に示すように、建築物の外壁パネル間に形成される目地空間を塞ぐ定型の目地用ガスケット１０には、シール機能を発揮する基材部１１にＥＰＤＭ（エチレン−プロピレンゴム）を使用し、外観部分である外装部１２に外壁パネルの色に合わせたＣＰＥ（塩素化ポリエチレン）、又はＣＳＭ（クロロスルホン化ポリエチレン）、又はＥＰＤＭ等を使用したゴム製のものがある。
また、図７に示すように、基材部１１及び外装部１２を含めた全体を、ＰＶＣ（ポリ塩化ビニル）やＴＰＥ（熱可塑性エラストマー）で形成した熱可塑性樹脂製のものもある（例えば、特許文献１参照）。
【特許文献１】特開２０００−３５５９８３号
【発明の開示】
【発明が解決しようとする課題】
【０００３】
目地用ガスケットの材料としては、長時間に渡って建物に取り付くため耐久性のあるものが要求される。該目地用ガスケットでゴム製の場合、シール機能として耐久性はあるものの外装部の材料は経年とともに退色傾向にあり、メンテナンスするとしても塗料の密着性など技術課題が解決できてない。一方、オレフィン系，スチレン系のＴＰＥ製の場合、耐候性がよくクリアコートできることでより耐候性が優れたものとすることができるが、シール性の面ではＥＰＤＭ製の方が優れている。
【０００４】
そこで、本発明の目的とするところは、耐候性とシール性の両方に優れた目地用ガスケットを提供することにある。
【課題を解決するための手段】
【０００５】
上記の目的を達成するために、本発明の請求項１に記載の発明は、建築用外壁パネル（Ｐ）間の目地空間（Ｇ）に嵌入され、該目地空間（Ｇ）をシールする目地用ガスケットであって、前記目地空間（Ｇ）をシールする部分である基材部（２）をＥＰＤＭ（エチレン−プロピレンゴム）で形成し、外観部分である外装部（３）を熱可塑性エラストマーで形成したことを特徴とする。
【０００６】
また、請求項２に記載の発明は、前記熱可塑性エラストマーがオレフィン系熱可塑性エラストマー又はスチレン系熱可塑性エラストマーであることを特徴とする。
【０００７】
さらに、請求項３に記載の発明は、前記基材部（２）と外装部（３）を一体的に連続押出成形したことを特徴とする。
【０００８】
また、請求項４に記載の発明は、建築用外壁パネル（Ｐ）間の目地空間（Ｇ）に嵌入され、該目地空間（Ｇ）をシールする目地用ガスケットであって、前記目地空間（Ｇ）をシールする部分である基材部（２）をＥＰＤＭで形成し、外観部分である外装部（３）もＥＰＤＭで形成し、前記外装部（３）の外表面にＴＰＥ層（４）を０．２〜１ｍｍ被覆させたことを特徴とする。
【０００９】
またさらに、請求項５に記載の発明は、建築用外壁パネル（Ｐ）間の目地空間（Ｇ）に嵌入され、該目地空間（Ｇ）をシールする目地用ガスケットであって、前記目地空間（Ｇ）をシールする部分である基材部（２）をＥＰＤＭで形成し、外観部分である外装部（３）の内表面をＥＰＤＭで形成し、外装部（３）の外表面をアクリル樹脂、又はＡＢＳ樹脂、又はＡＥＳ樹脂で形成し、外装部（３）の内表面と外表面との間に接着層ある中間層を形成したことを特徴とする。
【００１０】
また、請求項６に記載の発明は、前記接着層である中間層がオレフィン系樹脂であることを特徴とする。
【００１１】
また、請求項７に記載の発明は、前記オレフィン系樹脂がポリエチレンであることを特徴とする。
【００１２】
また、請求項８に記載の発明は、前記外装部（３）の外表面にクリアコートもしくは外壁と同色の塗装を施したことを特徴とする。
【発明の効果】
【００１３】
本発明によれば、目地空間をシールする部分である基材部をＥＰＤＭで形成し、外観部分である外装部をオレフィン系やスチレン系の熱可塑性エラストマーで形成したので、優れたシール性および耐候性を発揮する目地用ガスケットを提供することができる。
【００１４】
すなわち、基材部を構成するＥＰＤＭは従来の樹脂材で構成したものより高いシール性を発揮し、また、外装部を構成する熱可塑性エラストマーは従来のゴム材で構成したものより高い耐候性を発揮する。
従って、シール性と耐候性において、従来のものより優れる。
【００１５】
また、本発明によれば、基材部と外装部を一体的に連続押出成形したので、両者を容易にかつ強固に接続することができる。
【００１６】
さらに、本発明によれば、基材部をＥＰＤＭで形成し、外観部分である外装部もＥＰＤＭで形成し、外装部の外表面にＴＰＥ層を０．２〜１ｍｍ被覆させたので、耐候性をさらに高めることができる。
【００１７】
またさらに、本発明によれば、基材部をＥＰＤＭで形成し、外観部分である外装部の内表面をＥＰＤＭで形成し、外装部の外表面をアクリル樹脂、又はＡＢＳ樹脂、又はＡＥＳ樹脂で形成し、外装部の内表面と外表面との間に接着層ある中間層を、例えばポリエチレンなどのオレフィン系樹脂によって形成したので、これらの持つ高い耐候性により、より優れた耐久性を備えた目地用ガスケットを提供することができる。
また、これらの持つ高い透明性により、透明の塗膜層を容易に形成することができる。
【００１８】
また、本発明によれば、外装部の外表面にクリアコートもしくは外壁と同色の塗装を施すので、耐候性に優れたものにすることができ見栄えよくすることもできる。
【発明を実施するための最良の形態】
【００１９】
図１および図２を参照して、本発明の第一実施形態に係る目地用ガスケット１について説明する。図１は、目地空間Ｇの底まで嵌入する底目地タイプの目地用ガスケット１を示す断面図であり、（ａ）は嵌入前の状態、（ｂ）は嵌入後の状態を示す断面図である。また、図２は、外装部３を目地空間Ｇの上に被せるかぶせ目地タイプを示す断面図であり、（ａ）は嵌入前の状態、（ｂ）は嵌入後の状態を示す断面図である。なお、従来例で示したものと同一部分には同一符合を付した。
【００２０】
本発明の第一実施形態に係る目地用ガスケット１は、建築用外壁パネルＰ間の目地空間Ｇに嵌入され、当該目地空間Ｇをシールするものである。そして、目地空間Ｇをシールする部分である基材部２をＥＰＤＭで形成し、外観部分である外装部３をオレフィン系又はスチレン系のＴＰＥで形成している。
この基材部２と外装部３は共押出成形によって、一体的に成形している。なお、本実施形態では、頭部Ｈの全体を外装部３としている。
【００２１】
この目地用ガスケット１は、その基材部２を構成するＥＰＤＭが高いシール性を発揮し、また、外装部３を構成するＴＰＥが高い耐候性を発揮するので、シール性と耐候性において優れる。
【００２２】
次に、図３を参照して、本発明の第二実施形態に係る目地用ガスケット１について説明する。図３は目地用ガスケット１を示す断面図である。
この目地用ガスケット１も、基材部２をＥＰＤＭで形成し、外装部３をＴＰＥで形成している。そして、外装部３を、頭部Ｈの全体ではなく、その外表面のみに形成したことを特徴としている。この外装部３の厚みは、頭部Ｈにゴムシール性を有するために、０．２〜１．０ｍｍに設定するのが好ましい。また、この場合、ＴＰＥの硬さは４５度以上のものが好ましい。
【００２３】
次に、図４を参照して、本発明の第三実施形態に係る目地用ガスケット１について説明する。図４は目地用ガスケット１を示す断面図である。
この目地用ガスケット１も、同様に、基材部２をＥＰＤＭで形成し、外装部３をＴＰＥで形成しており、その特徴は、外装部３を、頭部Ｈのみでなく、外側リップ部Ｌにも形成していることである。
これにより、頭部Ｈのみでなく外側リップ部Ｌの耐候性も併せて高めることができる。
【００２４】
次に、図５を参照して、本発明の第三実施形態に係る目地用ガスケット１について説明する。図５は目地用ガスケット１を示す断面図である。
この目地用ガスケット１は、基材部２をＥＰＤＭで形成し、外装部３の外表面をアクリル樹脂、又はＡＢＳ樹脂、又はＡＥＳ樹脂で被膜形成しているのでその上には容易に塗装ができることとなる。前記アクリル樹脂、ＡＢＳ樹脂、ＡＥＳ樹脂らは塗料との密着性が一般的に良好であるため塗料の選択範囲が広がる上で有効である。但し、ＥＰＤＭと前記アクリル樹脂、ＡＢＳ樹脂、ＡＥＳ樹脂は接着できないため、その接着改良としてポリエチレン層をＥＰＤＭと、前記アクリル樹脂、ＡＢＳ樹脂、ＡＥＳ樹脂との間に介在させると接着性が向上する。この外装部３を構成するポリエチレン層の被膜は０．１〜１．０ｍｍ，アクリル樹脂、ＡＢＳ樹脂、ＡＥＳ樹脂層は０．２〜１．０ｍｍが適当である。
本実施形態の目地用ガスケットは、外装部３の外表面に塗装性のよい樹脂層を形成するとともに、耐候性のある塗装を施すことができるので優れた耐候性を有する目地用ガスケットとすることができる。
塗料としては、アクリルシリコン系、フッ素系、ウレタン系、アクリル系があげられるが、アクリル樹脂、ＡＢＳ樹脂、ＡＥＳ樹脂との接着性や耐候性の点からアクリルシリコン系又はフッ素系が好ましい。
【００２５】
前記全ての実施形態において、外装部３を構成するＴＰＥとしては、オレフィン系やスチレン系のものが耐候性等の点から適している。また、硬度に関しては、底目地タイプの目地用ガスケット１では、基材部２を構成するＥＰＤＭおよび外装部３を構成するＴＰＥは、共に、６０〜８０度（デュロメーターＡ）のものが最適である。また、かぶせ目地タイプのものでは、ＥＰＤＭが６０〜８０度で、ＴＰＥが８０度以上が適している。
【図面の簡単な説明】
【００２６】
【図１】本発明の第一実施形態に係る底目地タイプの目地用ガスケットを示すもので、（ａ）は目地空間に嵌入する前の状態、（ｂ）は嵌入後の状態を示す断面図である。
【図２】同じく、本発明の第一実施形態に係るかぶせ目地タイプの目地用ガスケットを示すもので、（ａ）は目地空間に嵌入する前の状態、（ｂ）は嵌入後の状態を示す断面図である。
【図３】本発明の第二実施形態に係る目地用ガスケットを示す断面図である。
【図４】本発明の第三実施形態に係る目地用ガスケットを示す断面図である。
【図５】本発明の第四実施形態に係る目地用ガスケットを示す断面図である。
【図６】従来例に係る目地用ガスケットを示す断面図である。
【図７】他の従来例に係る目地用ガスケットを示す断面図である。
【符号の説明】
【００２７】
１      目地用ガスケット
２      基材部
３      外装部
４      塗装性のよい樹脂
１０      目地用ガスケット
１１      基材部
１２      外装部
Ｈ      頭部
Ｌ      外側リップ部
Ｐ      外壁パネル
Ｇ      目地空間
【図１】
2005090178.tif 000003
【図２】
2005090178.tif 000004
【図３】
2005090178.tif 000005
【図４】
2005090178.tif 000006
【図５】
2005090178.tif 000007
【図６】
2005090178.tif 000008
【図７】
2005090178.tif 000009